ЛЕГКОБЕТОННАЯ СМЕСЬ
LIGHT CONCRETE MIXTURE

Изобретение относится к строительным материалам, в частности к составам к легобетонных смесей с модифицированными добавками.
Известен состав легкобетонной смеси, состоящей из цемента, пенополистирола, трилона Б (динатриевой соли этилендиаминтетрауксусной кислоты), бензосульфата метилдиэтиламиноэтилметакрилфенола полигликолиевого эфира и воды /RU 2134673 C1, МПК 6 C04B 38/08, 16/08, 24/00, опубл. 1999/.
Основным недостатком указанной смеси является ее расслаиваемость, что приводит к снижению прочности получаемых изделий.
Задача изобретения - снижение расслаиваемости легкобетонной смеси.
При осуществлении изобретения поставленная задача решается за счет достижения технического результата, который заключается в повышении прочности легкого бетона.
Указанный технический результат достигается тем, что в известной легкобетонной смеси, содержащей цемент, пенополистирол, трилон Б (динатриевая соль этилендиаминтетрауксусной кислоты), бензосульфат метилдиэтиламиноэтилметакрилфенола полигликолиевого эфира и воду, особенностью является то, что она дополнительно содержит мета-аминобензойную кислоту при следующем соотношении компонентов, мас.%: цемент - 70,36-71,85, пенополистирол - 2,85-3,24, трилон Б - 0,01-0,12, бензосульфат метилдиэтиламиноэтилметакрилфенола полигликолиевого эфира - 0,005-0,02, мета-аминобензойная кислота - 0,01-0,03, вода - остальное.
В составе легкобетонной смеси мета-аминобензойной кислоты в комплексе с трилоном Б и бензосульфат метилдиэтиламиноэтилметакрилфенола полигликолиевого эфира позволяет снизить расслаиваемость смеси, повысить прочность и снизить водопоглощение получаемых изделий.
Способ приготовления легкобетонной смеси заключается в последовательном смешении его компонентов. В воду вводят трилон Б, бензосульфат метилдиэтиламиноэтилметакрилфенола полигликолиевого эфира и мета-аминобензойную кислоту. Указанные компоненты перемешивают в течение 2-3-минут, а затем всыпают цемент и производят 2-3 минутное перемешивание до получения однородной консистенции раствора вяжущего, после чего вводят гранулы пенополистирола и проводят дополнительное перемешивание в течение 3-4 мин для получения однородной легкобетонной смеси.
Состав и свойства легкобетонных смесей и легких бетонов заявляемого и известного приведены в табл.1, 2.
Реологические свойства легкобетонной смеси: подвижность (осадка конуса) 10,4-16,1 см; показатель расслаиваемости 3,6-4,9%.
3
Характеристики легкого бетона: объемная масса 350-400 кг/м, прочность при сжатии 1,06-1,45 МПа, водопоглощение 17,0-18,6% по массе, сорбционная влажность 2,2-3,9% по массе.
Как видно из данных таблиц, заявляемая легкобетонная смесь обладает пониженной расслаиваемостью, а изделия из нее - более высокими прочностными характеристиками и сниженным водопоглощением, чем известная. Подвижность смеси остается практически на том же уровне, при незначительном изменении объемной массы легкого бетона.
Таким образом, заявляемая легкобетонная смесь обладает повышенной прочностью и сниженным водопоглощением.